(57)【要約】  優れた発色性能を有する光学部材用重合性組成物の提供。〔１〕一般式（１）で表されるウレタンアクリレートと、フォトクロミック化合物とを含む光学部材用重合性組成物。〔２〕当該重合性組成物を重合して得られる、光学部材、〔３〕当該光学部材よりなる、眼鏡レンズ基材。【特許請求の範囲】
【請求項１】
一般式（１）で表されるウレタンアクリレートと、フォトクロミック化合物とを含む光学部材用重合性組成物。
【化１】
2016159263.tif 000024
〔式中、Ａｒは芳香族ジイソシアネート化合物からイソシアネート基を除いた残基を示し、Ｒ1は、炭素数２〜４のアルカンジイル基を示し、Ｒ2は水素原子又はメチル基を示す。ｎは平均付加モル数を示し、２〜８である。〕
【請求項２】
前記Ａｒが、一般式（ａ）で表される構造を有する、請求項１に記載の重合性組成物。
【化２】
2016159263.tif 000025
〔式中、＊は結合部位を示す。〕
【請求項３】
前記フォトクロミック化合物の分子量が８００以下である、請求項１又は２に記載の重合性組成物。
【請求項４】
前記ウレタンアクリレートの含有量が、組成物中６０〜９９質量％である、請求項１〜３のいずれかに記載の重合性組成物。
【請求項５】
前記フォトクロミック化合物の含有量が、組成物中０．０１〜０．１質量％である、請求項１〜４のいずれかに記載の重合性組成物。
【請求項６】
多官能（メタ）アクリレートを更に含む、請求項１〜５のいずれかに記載の重合性組成物。
【請求項７】
前記多官能（メタ）アクリレートが、（ポリ）アルキレングリコールジ（メタ）アクリレートである、請求項６に記載の重合性組成物。
【請求項８】
前記多官能（メタ）アクリレートが、（ポリ）アルキレングリコールジアクリレートである、請求項７に記載の重合性組成物。
【請求項９】
前記多官能（メタ）アクリレートの含有量が、組成物中１〜４０質量％である、請求項６〜８のいずれかに記載の重合性組成物。
【請求項１０】
請求項１〜９のいずれかに記載の重合性組成物を重合して得られる、光学部材。
【請求項１１】
請求項１０に記載の光学部材よりなる、眼鏡レンズ基材。
【発明の詳細な説明】
【技術分野】
【０００１】
本発明は、光学部材用重合性組成物、光学部材、及び眼鏡レンズ基材に関し、特にフォトクロミック化合物を含む光学部材用重合性組成物に関するものである。
【背景技術】
【０００２】
フォトクロミック化合物を応用した眼鏡レンズが市販されている。これらは明るい屋外で発色して高濃度のカラーレンズとして防眩効果を有し、室内に移ると高い透過性を回復するものである。
特許文献１では、脂肪族イソシアネート化合物及び脂環族イソシアネート化合物から選択される１種以上のイソシアネート化合物と、二官能以上の活性水素化合物と、フォトクロミック化合物とを含む光学材料用組成物が記載されている。
【先行技術文献】
【特許文献】
【０００３】
【特許文献１】国際公開２０１４／００２８４４号公報
【発明の概要】
【発明が解決しようとする課題】
【０００４】
ウレタン系の重合性組成物においては、硬化後、当該フォトクロミック化合物の発色性能が失われ、優れた発色性能を有する光学部材を得ることは困難であった。
そこで本発明の一実施例は、優れた発色性能を有する光学部材用重合性組成物、光学部材、及び眼鏡レンズ基材を提供する。
【課題を解決するための手段】
【０００５】
本発明者は、特定のウレタンアクリレートを用いることで、硬化後であっても、フォトクロミック化合物の発色性能を高く維持できることを見出して、本発明を完成するに至った。
すなわち、本発明は以下の〔１〕〜〔３〕に関する。【０００６】
〔１〕一般式（１）で表されるウレタンアクリレートと、フォトクロミック化合物とを含む光学部材用重合性組成物。
【化１】
2016159263.tif 000002
〔式中、Ａｒは芳香族ジイソシアネート化合物からイソシアネート基を除いた残基を示し、Ｒ1は、炭素数２〜４のアルカンジイル基を示し、Ｒ2は水素原子又はメチル基を示す。ｎは平均付加モル数を示し、２〜８である。〕
〔２〕〔１〕に記載の重合性組成物を重合して得られる、光学部材。
〔３〕〔２〕に記載の光学部材よりなる、眼鏡レンズ基材。
【発明の効果】
【０００７】
本発明によれば、優れた発色性能を有する光学部材用重合性組成物、光学部材、及び眼鏡レンズ基材を提供することができる。
【発明を実施するための形態】
【０００８】
［光学部材用重合性組成物］
本発明の光学部材用重合性組成物は、一般式（１）で表されるウレタンアクリレートと、フォトクロミック化合物とを含む。一般式（１）で表されるウレタンアクリレートを含むことで、硬化後の組成物中であっても、樹脂マトリックス中で、フォトクロミック化合物の光による構造変化を阻害しにくく、優れた発色性能を有する光学部材が得られると考えられる。
【０００９】
＜ウレタンアクリレート＞
本発明で用いられるウレタンアクリレートは、下記一般式（１）で表される。当該ウレタンアクリレートを使用することで、優れた発色性能、高い靱性及び高屈折率を有する光学部材が得られる。
【化２】
2016159263.tif 000003
〔式中、Ａｒは芳香族ジイソシアネート化合物からイソシアネート基を除いた残基を示し、Ｒ1は、炭素数２〜４のアルカンジイル基を示し、Ｒ2は水素原子又はメチル基を示す。ｎは平均付加モル数を示し、２〜８である。〕
【００１０】
Ａｒは、優れた靱性を得るため、芳香族ジイソシアネート化合物からイソシアネート基を除いた残基である。
【００１１】
Ａｒは、優れた靱性を得るため、好ましくは下記一般式（ａ）で表される構造を有する。
【化３】
2016159263.tif 000004
〔式中、＊は結合部位を示す。〕
上記構造の中でも、上記結合部位＊は、４，４' −位、２，４' −位が挙げられ、これらの中でも、好ましくは４，４' −位である。
【００１２】
当該芳香族ジイソシアネートとしては、４，４' −ジフェニルメタンジイソシアナート、２，４' −ジフェニルメタンジイソシアナート、パラフェニレンジイソシアナート、メタフェニレンジイソシアナート、２，６−トリレンジイソシアナート、２，４−トリレンジイソシアナート、パラキシリレンジイソシアナート、メタキシリレンジイソシアナート、パラテトラメチルキシリレンジイソシアナート、メタパラテトラメチルキシリレンジイソシアナート、２，６−ナフタリンジイソシアナート、１，５−ナフタリンジイソシアナート等の硫黄非含有芳香族イソシアネート；ジフェニルジスルフィド−４，４' −ジイソシアナート、２，２' −ジメチルジフェニルジスルフィド−５，５' −ジイソシアナート、３，３' −ジメチルジフェニルジスルフィド−５，５' −ジイソシアナート、３，３' −ジメチルジフェニルジスルフィド−６，６' −ジイソシアナート、４，４' −ジメチルジフェニルジスルフィド−５，５' −ジイソシアナート、３，３' −ジメトキシジフェニルジスルフィド−４，４' −ジイソシアナート、４，４' −ジメトキシジフェニルジスルフィド−３，３' −ジイソシアナート、ジフェニルスルホン−４，４' −ジイソシアナート、ジフェニルスルホン−３，３' −ジイソシアナート、ベンジリデンスルホン−４，４' −ジイソシアナート、ジフェニルメタンスルホン−４，４' −ジイソシアナート、４−メチルジフェニルメタンスルホン−２，４' −ジイソシアナート、４，４' −ジメトキシジフェニルスルホン−３，３' −ジイソシアナート、３，３' −ジメトキシ−４，４'−ジイソシアナトジベンジルスルホン、４，４' −ジメチルジフェニルスルホン−３，３' −ジイソシアナート、４，４' −ジ−ｔｅｒｔ−ブチルジフェニルスルホン−３，３' −ジイソシアナート、４，４' −ジメトキシベンゼンエチレンジスルホン−３，３' −ジイソシアナート、４，４' −ジクロロジフェニルスルホン−３，３' −ジイソシアナート、４−メチル−３−イソシアナトベンゼンスルホニル−４' −イソシアナトフェノールエステル、４−メトキシ−３−イソシアナトベンゼンスルホニル−４' −イソシアナトフェノールエステル、４−メチル−３−イソシアナトベンゼンスルホニルアニリド−３' −メチル−４' −イソシアナート、ジベンゼンスルホニル−エチレンジアミン−４，４' −ジイソシアナート、４，４' −ジメトキシベンゼンスルホニル−エチレンジアミン−３，３' −ジイソシアナート、４−メチル−３−イソシアナトベンゼンスルホニルアニリド−４−メチル−３' −イソシアナート、チオフェン−２，５−ジイソシアナート、チオフェン−２，５−ジイソシアナトメチル等の硫黄含有イソシアナ−ト化合物が挙げられる。
これらの中でも、好ましくは４，４' −ジフェニルメタンジイソシアナート、２，４' −ジフェニルメタンジイソシアナート、２，６−トリレンジイソシアナート、２，４−トリレンジイソシアナート、パラキシリレンジイソシアナート、及びメタキシリレンジイソシアナートから選ばれる少なくとも１種であり、より好ましくは、４，４' −ジフェニルメタンジイソシアナートである。
【００１３】
Ｒ１は、好ましくは炭素数２又は３のアルカンジイル基であり、より好ましくはエタンジイル基である。
Ｒ2は、好ましくはメチル基である。
ｎは平均付加モル数を示し、組成物の硬化後、フォトクロミック化合物の優れた調光性を維持する観点から、それぞれ２〜８であり、好ましくは３〜６であり、より好ましくは４〜６である。
【００１４】
ウレタンアクリレートとしては、好ましくは下記一般式（１１）で表される化合物である。
【化４】
2016159263.tif 000005
〔式中、ｎは平均付加モル数を示し、２〜８であり、好ましくは３〜６であり、より好ましくは４〜６である。〕
【００１５】
ウレタンアクリレートは、例えば、芳香族ジイソシアネートと、芳香族ジイソシアネートのイソシアネート基に対して当量のポリアルキレングリコールアクリレートとを反応させることで得られる。当該反応には、ジメチル錫ジクロライド等の有機錫化合物を重合触媒として用いてもよい。なお、当該反応は、窒素雰囲気下にて、２５〜８０℃の温度にて行うことが好ましい。
【００１６】
ウレタンアクリレートの含有量は、組成物中、好ましくは６０質量％以上、より好ましくは７０質量％以上、更に好ましくは７２質量％以上、更に好ましくは７５質量％以上、更に好ましくは８０質量％以上である。該含有量は、組成物中、好ましくは９９質量％以下、より好ましくは９５質量％以下、更に好ましくは８９質量％以下、更に好ましくは８７質量％以下である。
【００１７】
＜他の多官能（メタ）アクリレート＞
本発明の光学部材用重合性組成物は、退色速度を向上させる観点から、好ましくは他の多官能（メタ）アクリレートを含む。
他の多官能（メタ）アクリレートとしては、下記一般式（２）で表される化合物が挙げられる。
【化５】
2016159263.tif 000006
〔式中、Ｒ21は炭素数２〜４のアルカンジイル基を示し、Ｒ22は水素原子又はメチル基であり、Ｒ25は、（ｋ＋１）価以上のアルコールから１個のヒドロキシ基の水素原子、ｋ個のヒドロキシ基を除いた残基を示す。ｊは０又は１であり、ｋは１〜３の整数であり、ｍ，ｎは平均付加モル数を示し、０〜３０である。ただし、ｊが０の場合、ｋは１であり、ｎは０である。〕
【００１８】
Ｒ21は、好ましくは炭素数２又は３のアルカンジイル基であり、より好ましくはエタンジイル基である。
Ｒ22は、退色時間を短縮する観点から、好ましくは水素原子である。
Ｒ25の（ｋ＋１）価以上のアルコール（以下、「多価アルコール」ともいう）、ビスフェノールＡ〔２，２−ビス（４，４’−ジヒドロキシフェニル）プロパン〕、トリメチロールプロパン、ペンタエリスリトール、ジペンタエリスリトール等が挙げられる。
ｋは好ましくは１である。
ｍ，ｎは平均付加モル数を示し、組成物の硬化後、フォトクロミック化合物の優れた発色性能を得る観点から、好ましくは２〜２５、より好ましくは３〜１５、更に好ましくは４〜１０、更に好ましくは４〜６である。
【００１９】
多官能（メタ）アクリレートとしては、（ポリ）アルキレングリコールジ（メタ）アクリレート、エトキシ化ビスフェノールＡジメタクリレート、トリメチロールプロパントリメタクリレートが挙げられる。
多官能（メタ）アクリレートの含有量は、退色速度を向上させる観点から、組成物中、好ましくは１質量％以上、より好ましくは５質量％以上、更に好ましくは１１質量％以上、更に好ましくは１３質量％以上である。当該含有量は、組成物中、好ましくは４０質量％以下、より好ましくは３０質量％以下、更に好ましくは２８質量％以下、更に好ましくは２５質量％以下、更に好ましくは２０質量％以下である。
これらの多官能（メタ）アクリレートの中でも、好ましくは（ポリ）アルキレングリコールジ（メタ）アクリレートである。
【００２０】
〔（ポリ）アルキレングリコールジ（メタ）アクリレート〕
本発明の光学部材用重合性組成物は、好ましくは（ポリ）アルキレングリコールジ（メタ）アクリレートを含む。
（ポリ）アルキレングリコールとは、ポリアルキレングリコール及びアルキレングリコールから選ばれる少なくとも１種を意味する。
（メタ）アクリレートとは、アクリレート及びメタクリレートから選ばれる少なくとも１種を意味する。
（ポリ）アルキレングリコールジ（メタ）アクリレートは、好ましくは下記一般式（２−１）で表される化合物である。
【化６】
2016159263.tif 000007
〔式中、Ｒ21は、炭素数２〜４のアルカンジイル基を示し、Ｒ22は水素原子又はメチル基を示す。ｍは平均付加モル数を示し、２〜３０である。〕
【００２１】
Ｒ21の好ましい例は、一般式（２）と同様である。
Ｒ22の好ましい例は、一般式（２）と同様である。
ｍは平均付加モル数を示し、組成物の硬化後、フォトクロミック化合物の優れた調光性を維持する観点から、好ましくは２〜２５、より好ましくは３〜１５、更に好ましくは４〜１０、更に好ましくは４〜６である。
【００２２】
（ポリ）アルキレングリコールジ（メタ）アクリレートとしては、発色性能を向上させ、退色時間を短縮する観点から、好ましくは（ポリ）アルキレングリコールジアクリレートであり、より好ましくはポリエチレングリコールジアクリレートである。
ポリエチレングリコールジアクリレートの市販品としては、新中村化学工業（株）製、商品名Ａ−２００、Ａ−４００、Ａ−６００、Ａ−１０００等が挙げられる。
【００２３】
（ポリ）アルキレングリコールジ（メタ）アクリレートの含有量は、組成物中、好ましくは１質量％以上、より好ましくは５質量％以上、退色時間をより短縮する観点から、更に好ましくは１１質量％以上、更に好ましくは１３質量％以上である。当該含有量は、好ましくは３０質量％以下、より好ましくは２８質量％以下、更に好ましくは２５質量％以下、更に好ましくは２０質量％以下である。
【００２４】
＜その他のアクリレート＞
本発明の光学部材用重合性組成物は、その他のアクリレートを含んでいてもよい。その他のアクリレートとしては、例えば、アルキル基の炭素数が１〜４のアルキルメタクリレート、ベンジルメタクリレート、アリルフタレート等が挙げられる。
【００２５】
＜フォトクロミック化合物＞
フォトクロミック化合物としては、フルギミド化合物、スピロオキサジン化合物、クロメン化合物などが挙げられる。
フォトクロミック化合物の分子量は、発色濃度及び退色速度の向上のため、好ましくは８００以下、より好ましくは７８０以下、更に好ましくは７５０以下である。また当該分子量は、好ましくは３００以上、より好ましくは４００以上、更に好ましくは５００以上である。
フルギミド化合物、スピロオキサジン化合物及びクロメン化合物としては、公知の化合物が使用可能である。
【００２６】
これらフォトクロミック化合物の中でも、クロメン系フォトクロミック化合物は、フォトクロミック特性の耐久性が他のフォトクロミック化合物に比べ高く、さらにフォトクロミック特性の発色濃度及び退色速度の向上が他のフォトクロミック化合物に比べて特に大きいため特に好適に使用することができる。
さらに、その発色濃度、退色速度、耐久性等の各種フォトクロミック特性が特に良好なクロメン系フォトクロミック化合物としては、下記一般式（３）で表されるものが好ましい。
【化７】
2016159263.tif 000008
〔式中、一般式（３ａ）：
【化８】
2016159263.tif 000009
で示される基は、置換若しくは非置換の芳香族炭化水素基、又は置換若しくは非置換の不飽和複素環基であり、Ｒ43、Ｒ44及びＲ45は、それぞれ独立に、水素原子、アルキル基、アルコキシ基、アラルコキシ基、アミノ基、置換アミノ基、シアノ基、置換若しくは非置換のアリール基、ハロゲン原子、アラルキル基、ヒドロキシル基、置換若しくは非置換のアルキニル基、窒素原子を有し該窒素原子とピラン環若しくは式（３ａ）で示される基の環とが結合する置換若しくは非置換の複素環基、該複素原基に芳香族炭化水素環もしくは芳香族複素環が縮合した縮合複素環基であり、ｃは０〜６の範囲の整数であり、
Ｒ41及びＲ42は、それぞれ独立に、置換若しくは非置換のアルケニル基、置換若しくは非置換のアルキニル基、置換若しくは非置換のアリール基、置換若しくは非置換のヘテロアリール基、又はアルキル基であるか、或いはＲ41とＲ42とが、置換若しくは非置換の脂肪族炭化水素環若しくは芳香族炭化水素環を構成していてもよい。〕
なお、Ｒ41及びＲ42にて説明した置換アリール基及び置換ヘテロアリール基における置換基としては、Ｒ43〜Ｒ44と同様の基が挙げられる。
【００２７】
一般式（３）で示されるクロメン系フォトクロミック化合物のなかでも、発色濃度、退色速度等のフォトクロミック特性及び耐久性の点から、下記一般式（３１）〜（３６）で示されるものがより好適である。
【化９】
2016159263.tif 000010
〔式中、Ｒ49及びＲ50は、それぞれ一般式（３）のＲ41及びＲ42と同様であり、Ｒ51及びＲ52は、それぞれ一般式（３）のＲ45と同様であり、ｑ及びｑ’は、それぞれ１又は２である。〕
【化１０】
2016159263.tif 000011
〔式中のＲ53及びＲ54は、それぞれ一般式（３）のＲ41及びＲ42と同様であり、Ｒ55及びＲ56は、それぞれ一般式（３）のＲ45と同様であり、Ｌは下記式：
【化１１】
2016159263.tif 000012
（上記式中、Ｐは、酸素原子又は硫黄原子であり、Ｒ57は、炭素数１〜６のアルキレン基であり、ｓ、ｓ’及びｓ’’は、いずれも１〜４の整数である。）で示されるいずれかの基であり、ｒ及びｒ’は、それぞれ独立に１又は２である。〕
【００２８】
【化１２】
2016159263.tif 000013
〔式中、Ｒ58及びＲ59は、それぞれ一般式（３）のＲ41及びＲ42と同様であり、Ｒ60、Ｒ61及びＲ62は、それぞれ一般式（３）のＲ45と同様であり、ｖは１又は２である。〕
【化１３】
2016159263.tif 000014
〔式中、Ｒ63及びＲ64は、それぞれ一般式（３）のＲ41及びＲ42と同様であり、Ｒ65及びＲ66は、それぞれ一般式（３）のＲ45と同様であり、ｗ及びｗ’は、それぞれ独立に１又は２である。〕
【化１４】
2016159263.tif 000015
〔式中、Ｒ67及びＲ68は、それぞれ一般式（３）のＲ41及びＲ42と同様であり、Ｒ69、Ｒ70、Ｒ71及びＲ72は、それぞれ一般式（３）のＲ45と同様であり、ｘ及びｘ’は、それぞれ独立に１又は２である。〕
【化１５】
2016159263.tif 000016
〔式中、Ｒ73及びＲ74は、それぞれ一般式（３）のＲ41及びＲ42と同様であり、Ｒ75、Ｒ76及びＲ77は、それぞれ一般式（３）のＲ45と同様であり、
【化１６】
2016159263.tif 000017
は、少なくとも１つの置換基を有してもよい脂肪族炭化水素環であり、ｙ、ｙ’及びｙ’’は、それぞれ独立に１又は２である。〕
【００２９】
上記一般式（３１）〜（３６）で示されるクロメン系フォトクロミック化合物の中でも、下記構造のクロメン化合物（化合物３−１〜化合物３−６）が特に好ましい。
【化１７】
2016159263.tif 000018
【００３０】
これらフォトクロミック化合物は適切な発色色調を発現させるため、複数の種類のものを適宜混合して使用することができる。
【００３１】
フォトクロミック化合物の含有量は、退色時間をより短縮する観点から、組成物中、好ましくは０．０１質量％以上、より好ましくは０．０３質量％以上、更に好ましくは０．０５質量％以上である。当該含有量は、好ましくは１質量％以下、より好ましくは０．５質量％以下、更に好ましくは０．１質量％以下である。
【００３２】
光学部材用重合性組成物は、さらに界面活性剤、酸化防止剤、ラジカル補足剤、紫外線安定剤、紫外線吸収剤、離型剤、着色防止剤、帯電防止剤、蛍光染料、染料、顔料、香料、可塑剤等の添加剤を添加してもよい。これら添加剤としては、公知の化合物が何ら制限なく使用できる。
【００３３】
［光学部材の製造方法］
光学部材の製造方法は、好ましくは、光学部材用重合性組成物を硬化する工程を含む。
なお、硬化する工程は、好ましくは、重合性組成物をガラスモールド又は金属モールドと樹脂製ガスケット又はテープとにより組立てられた鋳型の中に流し込み、加熱又は紫外線照射等により、単量体を重合して硬化させる。
【００３４】
硬化する工程において、ラジカル開始剤を用いてもよい。ラジカル開始剤としては、２，２'-アゾビス（２，４-ジメチルバレロニトリル）、１，１−アゾビスシクロヘキサンカーボネート、ジイソプロピルパーオキシカーボネート、１，１’−アゾビスシクロヘキサンナイトレート、ジ−ｔｅｒｔ−ブチルパーオキサイド等が挙げられる。
ラジカル開始剤の配合量は、光学部材用重合性組成物１００質量部に対して、好ましくは０．１質量部以上１０質量％以下である。
【００３５】
［光学部材］
本発明の光学部材は、レンズ基材であってもよいし、機能層であってもよいが、好ましくはレンズ基材であり、より好ましくは眼鏡レンズ基材である。
機能層としては、例えば、ハードコート層、プライマー層、反射防止膜及び撥水膜から選ばれる少なくとも１種が挙げられる。
【００３６】
ハードコート層は、耐擦傷性向上のために設けられ、好ましくは有機ケイ素化合物、酸化スズ、酸化ケイ素、酸化ジルコニウム、酸化チタン等の微粒子状無機物等を有するコーティング液を塗工して形成することができる。
プライマー層は、耐衝撃性を向上させるために設けられ、例えば、ポリウレタンを主成分とする。ここでポリウレタンの含有量は、プライマー層中、好ましくは５０質量％以上である。
反射防止膜としては、酸化ケイ素、二酸化チタン、酸化ジルコニウム、酸化タンタル等を積層した膜が挙げられる。
撥水膜としては、フッ素原子を有する有機ケイ素化合物を用いて形成することができる。
【００３７】
本発明のプラスチック光学部材をレンズ基材に用いる場合、レンズ基材の屈折率は、好ましくは１．４９以上、より好ましくは１．５４以上である。そして、当該屈折率は、好ましくは１．７８以下、より好ましくは１．７５以下、更に好ましくは１．６８以下、更に好ましくは１．６１以下、更に好ましくは１．５７以下である。
【００３８】
本発明は、上述の各成分の例、含有量、各種物性については、発明の詳細な説明に例示又は好ましい範囲として記載された事項を任意に組み合わせてもよい。
また、実施例に記載した組成に対し、発明の詳細な説明に記載した組成に調整を行えば、クレームした組成範囲全域にわたって実施例と同様に発明を実施することができる。
【実施例】
【００３９】
以下、本発明を具体的に説明するために実施例を挙げて説明するが、本発明はこれらの実施例に限定されるものではない。各種物性測定及び評価は次の方法により行った。【００４０】
［調光性能試験］
＜調光性能の評価方法＞
（ａ）発色時光線透過率（T%max）：キセノンランプ（300W）光源装置を用いて、温度23℃、積算光量計で測定した紫外線強度1.2mW/cm2の条件で、レンズを5分間発色させて、このときの分光を瞬間マルチ測光システムで測定した。測定した分光について、極大吸収波長（λmax）での光線透過率を、発色時光線透過率（T%max）と定義する。この光線透過率が低いほど、発色濃度が高いことになる。
（ｂ）60％T退色時間（F1/2）： 前述した5分間の発色後、光線の照射を止めてから、レンズの極大吸収波長（λmax）における吸光度が、60%Tまで低下するのに要する時間と定義する。この時間が短いほど、退色速度が速いことになる。
＜使用した装置＞
・光源装置：ウシオ電気（株）製キセノンランプ（300W）装置「UIT-501C」
・積算光量計：ウシオ電気（株）製積算光量計「UIT-102（受光器UVD365PD）」
・瞬間マルチ測光システム：大塚電子（株）製「MCPD-3000」【００４１】
［引張強度試験］
直径50mm、板厚1.8mmの平板を作成し、2.0mmの穴を端部から2mmの箇所に、互いが180°水平方向となる2か所に開けた後SUS棒を通し、テンシロン万能試験機RTC-1225を用いて5mm/min.の速度で引っ張り、破壊した荷重と破断点伸びを測定した。【００４２】
製造例１〔化合物1-1の製造方法〕
300mlナス型フラスコに、芳香環を有するポリイソシアナート化合物である4,4'-ジフェニルメタンジイソシアナート30.6gに、重合触媒としてジメチル錫ジクロライド0.01gを添加し、窒素雰囲気下にて50℃にて30分間撹拌子にて溶解させた。
次にポリオール化合物として、ポリオキシエチレンモノメタクリレート（商品名：ブレンマーPE-200  日油（株）製）69.4gを配合し、窒素雰囲気下にて50℃にて60分間撹拌し、化合物1-1を得た。【００４３】
[実施例1]
300mLナス型フラスコに、化合物1-1を84gと、ポリエチレングリコールジアクリレート（商品名:NKエステル A-200  新中村化学工業（株）製、エチレングリコールの平均付加モル数４）16gと、ラジカル開始剤として2,2'-アゾビス(2,4-ジメチルバレロニトリル)（商品名：V-65  和光純薬工業（株）製）0.1gと、フォトクロミック化合物として上述の化合物3-1を0.07gと、離型剤としてブトキシエチルアシッドホスフェートとジブトキシエチルアシッドホスフェートの5:5（質量比）の混合物を0.15gを加えて撹拌溶解したのち、0.5kPaで30分間減圧撹拌を行い、組成物を調製した。この組成物を1.0μmのポリテトラフルオロエチレン（以下「PTFE」とする）・メンブランフィルターを用いて濾過した。これをガラスモールドとテープからなるモールド型に注入した。40℃から最終温度100℃の温度プログラムにて24時間注型重合を行い、2.0mm厚みの眼鏡レンズ基材を得た。この眼鏡レンズ基材をさらに100℃で2時間アニールした。【００４４】
[実施例2]
300mLナス型フラスコに、化合物1-1を84gと、エトキシ化ビスフェノールAジメタクリレート（商品名：BPE-500、新中村化学工業（株）製、エチレングリコールの平均付加モル数１０（両端合計））16gと、ラジカル開始剤として2,2'-アゾビス(2,4-ジメチルバレロニトリル)（商品名：V-65  和光純薬工業（株）製）0.1gと、フォトクロミック化合物として上述の化合物3-1を0.07gと、離型剤としてブトキシエチルアシッドホスフェートとジブトキシエチルアシッドホスフェートの5:5（質量比）の混合物を0.15gを加えて撹拌溶解したのち、0.5kPaで30分間減圧撹拌を行い、組成物を調製した。この組成物を1.0μmのPTFE・メンブランフィルターを用いて濾過した。これをガラスモールドとテープからなるモールド型に注入した。40℃から最終温度100℃の温度プログラムにて24時間注型重合を行い、2.0mm厚みの眼鏡レンズ基材を得た。この眼鏡レンズ基材をさらに100℃で2時間アニールした。【００４５】
[実施例3]
300mLナス型フラスコに、化合物1-1を84gと、ポリエチレングリコールジメタクリレート（商品名：NKエステル 4G、新中村化学工業（株）製、エチレングリコール平均付加モル数４）を16gと、ラジカル開始剤として2,2'-アゾビス(2,4-ジメチルバレロニトリル)（商品名：V-65  和光純薬工業（株）製）0.1gと、フォトクロミック化合物として上述の化合物3-1を0.07gと、離型剤としてブトキシエチルアシッドホスフェートとジブトキシエチルアシッドホスフェートの5:5（質量比）の混合物を0.15gを加えて撹拌溶解したのち、0.5kPaで30分間減圧撹拌を行い、組成物を調製した。この組成物を1.0μmのPTFE・メンブランフィルターを用いて濾過した。これをガラスモールドとテープからなるモールド型に注入した。40℃から最終温度100℃の温度プログラムにて24時間注型重合を行い、2.0mm厚みの眼鏡レンズ基材を得た。この眼鏡レンズ基材をさらに100℃で2時間アニールした。【００４６】
[実施例4]
300mLナス型フラスコに、化合物1-1を84gと、トリメチロールプロパントリメタクリレート（商品名：NKエステル  TMPT、新中村化学工業（株）製）を16gと、ラジカル開始剤として2,2'-アゾビス(2,4-ジメチルバレロニトリル)（商品名：V-65  和光純薬工業（株）製）0.1gと、フォトクロミック化合物として上述の化合物3-1を0.07gと、離型剤としてブトキシエチルアシッドホスフェートとジブトキシエチルアシッドホスフェートの5:5（質量比）の混合物を0.15gを加えて撹拌溶解したのち、0.5kPaで30分間減圧撹拌を行い、組成物を調製した。この組成物を1.0μmのPTFE・メンブランフィルターを用いて濾過した。これをガラスモールドとテープからなるモールド型に注入した。40℃から最終温度100℃の温度プログラムにて24時間注型重合を行い、2.0mm厚みの眼鏡レンズ基材を得た。この眼鏡レンズ基材をさらに100℃で2時間アニールした。【００４７】
[実施例5]
300mLナス型フラスコに、化合物1-1を90gと、ポリエチレングリコールジアクリレート（商品名:NKエステル A-200  新中村化学工業（株）製）を10gと、ラジカル開始剤として2,2'-アゾビス(2,4-ジメチルバレロニトリル)（商品名：V-65  和光純薬工業（株）製）0.1gと、フォトクロミック化合物として上述の化合物3-1を0.07gと、離型剤としてブトキシエチルアシッドホスフェートとジブトキシエチルアシッドホスフェートの5:5（質量比）の混合物を0.15gを加えて撹拌溶解したのち、0.5kPaで30分間減圧撹拌を行い、組成物を調製した。この組成物を1.0μmのPTFE・メンブランフィルターを用いて濾過した。これをガラスモールドとテープからなるモールド型に注入した。40℃から最終温度100℃の温度プログラムにて24時間注型重合を行い、2.0mm厚みの眼鏡レンズ基材を得た。この眼鏡レンズ基材をさらに100℃で2時間アニールした。【００４８】
[実施例6]
300mLナス型フラスコに、化合物1-1を94gと、ポリエチレングリコールジアクリレート（商品名:NKエステル A-200  新中村化学工業（株）製）を6gと、ラジカル開始剤として2,2'-アゾビス(2,4-ジメチルバレロニトリル)（商品名：V-65  和光純薬工業（株）製）0.1gと、フォトクロミック化合物として上述の化合物3-1を0.07gと、離型剤としてブトキシエチルアシッドホスフェートとジブトキシエチルアシッドホスフェートの5:5（質量比）の混合物を0.15gを加えて撹拌溶解したのち、0.5kPaで30分間減圧撹拌を行い、組成物を調製した。この組成物を1.0μmのPTFE・メンブランフィルターを用いて濾過した。これをガラスモールドとテープからなるモールド型に注入した。40℃から最終温度100℃の温度プログラムにて24時間注型重合を行い、2.0mm厚みの眼鏡レンズ基材を得た。この眼鏡レンズ基材をさらに100℃で2時間アニールした。【００４９】
[実施例7]
300mLナス型フラスコに、化合物1-1を97gと、ポリエチレングリコールジアクリレート（商品名:NKエステル A-200  新中村化学（株）製）を3gと、ラジカル開始剤として2,2'-アゾビス(2,4-ジメチルバレロニトリル)（商品名：V-65  和光純薬工業（株）製）0.1gと、フォトクロミック化合物として上述の化合物3-1を0.07gと、離型剤としてブトキシエチルアシッドホスフェートとジブトキシエチルアシッドホスフェートの5:5（質量比）の混合物を0.15gを加えて撹拌溶解したのち、0.5kPaで30分間減圧撹拌を行い、組成物を調製した。この組成物を1.0μmのPTFE・メンブランフィルターを用いて濾過した。これをガラスモールドとテープからなるモールド型に注入した。40℃から最終温度100℃の温度プログラムにて24時間注型重合を行い、2.0mm厚みの眼鏡レンズ基材を得た。この眼鏡レンズ基材をさらに100℃で2時間アニールした。【００５０】
[参考例１：アクリル系眼鏡レンズ基材]
300mLナス型フラスコに、エトキシ化ビスフェノールＡジメタクリレート（商品名：BPE-100、新中村化学工業（株）製）80gと、エトキシ化ビスフェノールＡジメタクリレート（商品名：BPE-500、新中村化学工業（株）製）20gと、ラジカル開始剤として2,2'-アゾビス(2,4-ジメチルバレロニトリル)（商品名：V-65  和光純薬工業（株）製）0.1gと、フォトクロミック化合物として上述の化合物3-1を0.07gと、離型剤として変性シリコーンオイル（商品名:KF-353A 信越化学工業（株）製）を0.001gを加えて撹拌溶解したのち、0.5kPaで30分間減圧撹拌を行い、組成物を調製した。この組成物を1.0μmのPTFE・メンブランフィルターを用いて濾過した。これをガラスモールドとテープからなるモールド型に注入した。40℃から最終温度100℃の温度プログラムにて24時間注型重合を行い、2.0mm厚みの眼鏡レンズ基材を得た。この眼鏡レンズ基材をさらに100℃で2時間アニールした。【００５１】
[比較例１：ウレタン系眼鏡レンズ基材]
300mLナス型フラスコに、2,5（2,6）-ビス（イソシアナトメチル）ビシクロ[2.2.1]ヘプタン（商品名：MR-8A液、三井化学（株）製）50gと、ラジカル開始剤としてジメチル錫ジクロライド0.01g、フォトクロミック化合物として上述の化合物3-1を0.07gを添加し、離型剤としてブトキシエチルアシッドホスフェートとジブトキシエチルアシッドホスフェートの5:5（質量比）の混合物を0.15gを加えて、15℃にて10分間撹拌子溶解させた。次にポリチオール化合物として、MR-8B1（商品名：MR-8B1液、三井化学（株）製）25gと、MR-8B2（商品名：MR-8B2液、三井化学（株）製）25gを加え撹拌したのち、0.5kPaで30分間減圧撹拌を行い、組成物を調製した。この組成物を1.0μmのPTFE・メンブランフィルターを用いて濾過した。これをガラスモールドとテープからなるモールド型に注入した。20℃から最終温度120℃の温度プログラムにて24時間注型重合を行い、2.0mm厚みの眼鏡レンズ基材を得た。この眼鏡レンズ基材をさらに120℃で2時間アニールした。【００５２】
【表１】
2016159263.tif 000019
【００５３】
【表２】
2016159263.tif 000020
【００５４】
【表３】
2016159263.tif 000021
【００５５】
表中示した各種成分の詳細は以下の通りである。
化合物１−１：下記化合物１−１
【化１８】
2016159263.tif 000022
A-200：ポリエチレングリコールジアクリレート（商品名：A-200、新中村化学工業（株）製、エチレングリコールの平均付加モル数４）
BPE-500：エトキシ化ビスフェノールＡジメタクリレート（商品名：BPE-500、新中村化学工業（株）製、エチレングリコールの平均付加モル数10（両端合計））
4G：ポリエチレングリコールジメタクリレート（商品名：NKエステル 4G、新中村化学工業（株）製、エチレングリコール平均付加モル数４）
TMPT：トリメチロールプロパントリメタクリレート（商品名：NKエステル  TMPT、新中村化学工業（株）製）
フォトクロミック化合物3-1：化合物3-1のクロメン化合物（分子量：741.87）
BPE-100：エトキシ化ビスフェノールAジメタクリレート（商品名：NKエステル  BPE-100、新中村化学工業（株）製）
MR-8A：2,5(2,6)-ビス(イソシアナトメチル)ビシクロ[2.2.1]ヘプタン（商品名：MR-8A液、三井化学（株）製）
MR-8B1：ポリチオール（商品名：MR-8B1液、三井化学（株）製）
MR-8B2：ポリチオール（商品名：MR-8B2液、三井化学（株）製）【００５６】
表１に示した結果及び、表３に示した比較例１の結果によれば、本発明に係るウレタンアクリレートを用いることで、優れた発色性能を示すことが理解できる。  また、表２に示した結果及び表３に示した参考例１の結果によれば、本発明に係るウレタンアクリレートを用いることで、従来のアクリル系の眼鏡レンズ基材よりも、優れた靱性を示すことが理解できる。【００５７】
最後に、本発明の実施の形態を総括する。
本発明の一実施形態は、
一般式（１）で表されるウレタンアクリレートと、フォトクロミック化合物とを含む光学部材用重合性組成物である。
【化１９】
2016159263.tif 000023
〔式中、Ａｒは芳香族ジイソシアネート化合物からイソシアネート基を除いた残基を示し、Ｒ1は、炭素数２〜４のアルカンジイル基を示し、Ｒ2は水素原子又はメチル基を示す。ｎは平均付加モル数を示し、２〜８である。〕
一般式（１）で表されるウレタンアクリレートを含むことで、硬化後の組成物中であっても、樹脂マトリックス中で、フォトクロミック化合物の光による構造変化を阻害しにくく、優れた発色性能を有する光学部材が得られると考えられる。【００５８】
今回開示された実施の形態はすべての点で例示であって制限的なものではないと考えられるべきである。本発明の範囲は上記した説明ではなくて請求の範囲によって示され、請求の範囲と均等の意味及び範囲内でのすべての変更が含まれることが意図される。
【国際調査報告】
2016159263.tif 000026
2016159263.tif 000027
2016159263.tif 000028
2016159263.tif 000029